(57)【特許請求の範囲】
【請求項１】
露出されたケイ素‐窒素‐炭素含有領域、及び露出された酸化シリコン（ＳｉＯ２）域を有するパターン形成基板を、基板処理チャンバの基板処理領域の中でエッチングする方法であって、
プラズマ流出物を作るために遠隔プラズマ領域の中でプラズマを形成している間、前記基板処理領域と流体結合した前記遠隔プラズマ領域の中にフッ素含有前駆体及び酸素含有前駆体の各々を流す流し工程であって、前記遠隔プラズマ領域の中にフッ素含有前駆体及び酸素含有前駆体の各々を流す際に、Ｏ：Ｆの原子流量比が約２：１ないし２：１を超える値に、または約１０：１ないし１０：１を超えない値に保たれる流し工程、及び
シャワーヘッドの中の貫通孔を通して前記プラズマ流出物を前記基板処理領域の中に流すことにより、前記露出されたケイ素‐窒素‐炭素含有領域をエッチングするエッチング工程であって、前記プラズマ流出物は水素を欠いており、エッチングの選択性は露出された酸化シリコン域に対する前記露出されたケイ素‐窒素‐炭素含有領域のエッチング速度比で定められるものであって、前記エッチングの選択性は、約１５０または１５０を超えるエッチング工程を含む、方法。
【請求項２】
前記露出されたケイ素‐窒素‐炭素含有領域は、炭窒化ケイ素である、請求項１に記載の方法。
【請求項３】
前記露出されたケイ素‐窒素‐炭素含有領域は、ケイ素、窒素及び炭素からなる、請求項１に記載の方法。
【請求項４】
前記露出されたケイ素‐窒素‐炭素含有領域は、原子百分率による測定で、約１０％又はそれ以上の窒素を含む、請求項１に記載の方法。
【請求項５】
前記露出されたケイ素‐窒素‐炭素含有領域は、原子百分率による測定で、約１５％又はそれ以上の窒素を含む、請求項１に記載の方法。
【請求項６】
前記露出されたケイ素‐窒素‐炭素含有領域は、原子百分率による測定で、約２０％又はそれ以上の窒素を含む、請求項１に記載の方法。
【請求項７】
前記パターン形成された基板の温度は、約０℃又はそれ以上、約５０℃又はそれ以下である、請求項１に記載の方法。
【請求項８】
前記基板処理領域の中の圧力は、約５０トル又はそれ以下、約０．１トル又はそれ以上である、請求項１に記載の方法。
【請求項９】
プラズマ流出物を作るために前記プラズマ領域の中でプラズマを形成することは、前記プラズマ領域に約１０ワットから約２０００ワットの間のＲＦ電力を印加することを含む、請求項１に記載の方法。
【請求項１０】
前記プラズマは、容量性結合プラズマである、請求項１に記載の方法。
【請求項１１】
前記酸素含有前駆体は、Ｏ２、Ｏ３、Ｎ２Ｏ又はＮＯ２のうちの少なくとも一つを含む、請求項１に記載の方法。
【請求項１２】
前記基板処理領域は、前記エッチング工程の間、プラズマフリーである、請求項１に記載の方法。
【請求項１３】
前記パターン形成された基板は、露出された酸化ケイ素領域を更に含み、前記エッチング作業の選択性（露出されたケイ素‐窒素‐及び炭素含有領域：露出された酸化ケイ素領域）は、５０：１より大きい又は約５０：１である、請求項１に記載の方法。
【請求項１４】
前記パターン形成された基板は、露出された窒化ケイ素領域を更に含み、前記エッチング作業の選択性（露出されたケイ素‐窒素‐及び炭素含有領域：露出された窒化ケイ素領域）は、２：１より大きい又は約２：１である、請求項１に記載の方法。
【請求項１５】
前記フッ素含有前駆体は、ＮＦ３を含む、請求項１に記載の方法。
【請求項１６】
前記フッ素含有前駆体は、原子状フッ素、二原子フッ素、三フッ化臭素、三フッ化塩素、三フッ化窒素、フッ化水素、六フッ化硫黄、二フッ化キセノン、四フッ化炭素、トリフルオロメタン、ジフルオロメタン又はフルオロメタンからなる群から選択される前駆体を含む、請求項１に記載の方法。
【請求項１７】
前記フッ素含有前駆体及び前記プラズマ流出物は、水素を欠く、請求項１に記載の方法。
【請求項１８】
前記基板処理領域の中に、イオン化種及び自由電子の濃度が存在しない、請求項１に記載の方法。
【請求項１９】
前記シャワーヘッドの中の前記貫通孔の最小ＩＤが、約０．２ｍｍから約５ｍｍの間である、請求項１に記載の方法。
【請求項２０】
前記フッ素含有前駆体及び前記酸素含有前駆体の各々を前記遠隔プラズマ領域の中へ流すことは、Ｏ：Ｆ原子流量比を、０．５：１より高い又は約０．５：１、１０：１より低い又は約１０：１に維持することを含む、請求項１に記載の方法。
【発明の詳細な説明】
【背景技術】
【０００１】
関連出願の相互参照
本出願は、あらゆる目的において参照によりその全体が本明細書に組み込まれる、２０１２年９月２０日に出願された、「ＳＩＬＩＣＯＮ−ＣＡＲＢＯＮ−ＮＩＴＲＩＤＥ  ＳＥＬＥＣＴＩＶＥ  ＥＴＣＨ」なる名称の、米国特許仮出願第６１／７０３，６１２号の利益を主張する。
【０００２】
集積回路は、複雑にパターン形成された材料層を基板表面上に製作するプロセスにより、可能になる。パターン形成された材料を基板上に製作することは、露出された材料の除去のための制御された方法を必要とする。化学エッチングが、フォトレジストの中のパターンを下層の中へ転写すること、層を薄くすること、又は表面上にすでに存在する特徴の横寸法を細くすることを含む種々の目的のために用いられる。一つの材料を別の材料より速くエッチングして、例えば、パターン転写プロセスが進行するのを助ける、エッチングプロセスがあることが、しばしば望ましい。そのようなエッチングプロセスは、第一の材料に対して選択的であると言われる。材料、回路及びプロセスの多様性の結果として、種々の材料に対して選択性を持ったエッチングプロセスが開発されて来た。しかしながら、炭窒化ケイ素を選択的にエッチングするための選択肢は、ほとんどない。
【０００３】
ドライエッチングプロセスは、半導体基板から材料を選択的に除去するために、しばしば望ましい。望ましさは、物理的な乱れを最小にして、微小構造から材料を穏やかに除去する能力から生じる。ドライエッチングプロセスはまた、気相試薬を除去することにより、エッチング速度が、突然に止められることを可能にする。いくつかのドライエッチングプロセスは、一つ又は複数の前駆体から形成される遠隔プラズマ副生成物への基板の曝露を含む。例えば、アンモニア及び三フッ化窒素の遠隔プラズマ励起は、プラズマ流出物が基板処理領域の中に流されるときに、酸化ケイ素がパターン形成された基板から選択的に除去されることを可能にする。いくつかの選択的遠隔プラズマエッチングプロセスは、基板材料が除去されるにつれて基板の表面上で成長する固体副生成物を生じる。その後、固体副生成物は、基板の温度が上げられるときに、昇華によって除去される。固体副生成物の生成の結果として、Ｓｉｃｏｎｉ（商標）エッチング処理は、エッチングされる材料の露出された領域の中に又は近くに形成される、精緻な残りの構造を変形させる可能性がある。
【０００４】
理想的には固体副生成物を形成することなく、炭窒化ケイ素を選択的に除去する気相方法。
【発明の概要】
【０００５】
パターン形成されたヘテロジニアス構造上の露出されたケイ素‐窒素‐及び炭素含有材料をエッチングする方法が、記載され、本方法は、フッ素含有前駆体及び酸素含有前駆体から形成される遠隔プラズマエッチングを含む。遠隔プラズマからのプラズマ流出物が、基板処理領域の中に流され、そこでプラズマ流出物は、ケイ素‐窒素‐及び炭素含有材料の露出された領域と反応する。プラズマ流出物は、パターン形成されたヘテロジニアス構造と反応し、露出されたケイ素‐窒素‐及び炭素含有材料領域からケイ素‐窒素‐及び炭素含有材料を選択的に除去する一方、選択された他の露出された材料を非常にゆっくりと除去する。ケイ素‐窒素‐及び炭素含有材料の選択性は、遠隔プラズマと基板処理領域の間に配置されるイオン抑制要素の存在に、一部は起因する。イオン抑制要素は、基板に到達するイオン性荷電種の数を制御する。本方法は、露出された酸化ケイ素又は露出された窒化ケイ素より速い速度でケイ素‐窒素‐及び炭素含有材料を選択的に除去するために用いられうる。
【０００６】
本発明の実施形態は、基板処理チャンバの基板処理領域の中でパターン形成された基板をエッチングする方法を含む。パターン形成された基板は、露出されたケイ素‐窒素‐及び炭素含有領域を有する。本方法は、プラズマ流出物を作るためにプラズマ領域の中でプラズマを形成している間、基板処理領域と流体結合した遠隔プラズマ領域の中にフッ素含有前駆体及び酸素含有前駆体の各々を流すことを含む。本方法は、シャワーヘッドの中の貫通孔を通してプラズマ流出物を基板処理領域の中に流すことにより、露出されたケイ素‐窒素‐及び炭素含有領域をエッチングすることを、更に含む。
【０００７】
追加の実施形態及び特徴が、一部は以下の記載中に述べられ、そして、一部は、明細書の検討により当業者に明らかとなるであろうし、又は、開示される実施形態の実践により分かるかもしれない。開示される実施形態の特徴及び利点は、本明細書に記載される手段、組合せ、及び方法によって、実現され、達成されうる。
【０００８】
開示される実施形態の特徴と利点についての更なる理解が、明細書の残りの部分と図面を参照することにより、実現されうる。
【図面の簡単な説明】
【０００９】
【図１】開示される実施形態による、炭化ケイ素の選択的エッチングプロセスのフローチャートである。
【図２Ａ】本発明の実施形態による、基板処理チャンバを示す。
【図２Ｂ】本発明の実施形態による、基板処理チャンバのシャワーヘッドを示す。
【図３】本発明の実施形態による、基板処理システムを示す。
【発明を実施するための形態】
【００１０】
添付の図において、類似の構成要素及び／又は特徴は、同じ参照ラベルを持ちうる。更に、同じタイプの種々の構成要素は、ダッシュ及び類似の構成要素の間を区別する第二のラベルが参照ラベルの後に来ることにより、区別されうる。第一の参照ラベルのみが明細書の中で用いられるならば、その記載は、第二の参照ラベルに関わりなく、同じ第一の参照ラベルを持つ類似の構成要素の任意のものに対して適用可能である。
【００１１】
パターン形成されたヘテロジニアス構造上の露出されたケイ素‐窒素‐及び炭素含有材料をエッチングする方法が、記載され、本方法は、フッ素含有前駆体及び酸素含有前駆体から形成される遠隔プラズマエッチングを含む。遠隔プラズマからのプラズマ流出物が、基板処理領域の中に流され、そこでプラズマ流出物は、ケイ素‐窒素‐及び炭素含有材料の露出された領域と反応する。プラズマ流出物は、パターン形成されたヘテロジニアス構造と反応し、露出されたケイ素‐窒素‐及び炭素含有材料領域からケイ素‐窒素‐及び炭素含有材料を選択的に除去する一方、選択された他の露出された材料を非常にゆっくりと除去する。ケイ素‐窒素‐及び炭素含有材料の選択性は、遠隔プラズマと基板処理領域の間に配置されるイオン抑制要素の存在に、一部は起因する。イオン抑制要素は、基板に到達するイオン性荷電種の数を制御する。本方法は、露出された酸化ケイ素又は露出された窒化ケイ素より速い速度でケイ素‐窒素‐及び炭素含有材料を選択的に除去するために用いられうる。
【００１２】
イオン抑制要素は、プラズマ発生領域から基板へと進むイオン性荷電種を減少又は除去するように機能する。無電荷の中性及びラジカル種は、イオンサプレッサの中の開口を通過して、基板で反応しうる。基板の周囲の反応領域の中のイオン性荷電種の完全な除去が、常に望まれる目標とは限らないということに、留意すべきである。多くの場合、エッチング及び／又は堆積プロセスを行なうために、イオン種が基板に到達することが必要とされる。これらの場合、イオンサプレッサは、プロセスを促進する水準に反応領域の中のイオン種の濃度を制御するのに助けとなる。
【００１３】
本発明のいくつかの実施形態に従って、例示的設備のセクションに記載されているようなイオンサプレッサが、基板を選択的にエッチングするためにラジカル及び／又は中性種を供給するために用いられうる。一つの実施形態において、例えば、イオンサプレッサは、ケイ素‐窒素‐及び炭素含有材料を選択的にエッチングするために、フッ素及び酸素含有プラズマ流出物を供給するために、用いられる。プラズマ流出物を用いて、酸化ケイ素に対するケイ素‐窒素‐及び炭素含有材料の、約４０００：１ほどに高い又はそれ以上のエッチング速度の選択性が獲得できる。イオンサプレッサは、イオンよりラジカルの濃度が高い反応ガスを供給するために、用いられうる。プラズマの荷電粒子の大部分が、イオンサプレッサにより濾過又は除去されるので、基板は、エッチングプロセスの間、通常バイアスされない。ラジカル及び他の中性種を用いるそのようなプロセスは、スパッタリング及びボンバードメントを含む従来のプラズマエッチングプロセスと比較して、プラズマ損傷を減少させることができる。本発明の実施形態はまた、液体の表面張力が、小さい特徴の曲げ及び剥離を引き起こすことがありうる、従来の湿式エッチングプロセスより有利である。
【００１４】
本発明をよりよく理解し、評価するために、開示される実施形態による、炭化ケイ素の選択的エッチングプロセスのフローチャートである、図１への参照が次になされる。炭窒化ケイ素は、ケイ素‐窒素‐及び炭素含有材料の一例である。最初の作業の前に、構造が、パターン形成された基板の中に形成される。構造は、炭窒化ケイ素及び酸化ケイ素の別々の露出された領域を持つ。基板は、その後、処理領域の中へ供給される（作業１１０）。
【００１５】
三フッ化窒素の流れが、処理領域とは別のプラズマ領域の中へ導入される（作業１２０）。他のフッ素源が、三フッ化窒素を強化する又は代替するために、用いられうる。概して、フッ素含有前駆体が、プラズマ領域の中に流されることができ、該フッ素含有前駆体は、原子状フッ素、二原子フッ素、三フッ化臭素、三フッ化塩素、三フッ化窒素、フッ化水素、六フッ化硫黄及び二フッ化キセノンからなる群から選択される少なくとも一つの前駆体を含む。四フッ化炭素、トリフルオロメタン、ジフルオロメタン、フルオロメタン、等などの炭素含有前駆体さえも、すでに列挙された群に追加されることができる。炭素含有前駆体の使用は、本明細書に記載される酸素含有前駆体の流量の増加を、概して必要とする。分離されたプラズマ領域は、本明細書中で遠隔プラズマ領域と呼ばれることもあり、そして、処理チャンバとは異なるモジュールの中にあってよく、又は処理チャンバ内の区画の中にあってもよい。酸素（Ｏ２）もまた、プラズマ領域の中に流され（作業１２５）、そこで、三フッ化窒素とともにプラズマの中で同時に励起される。概して、酸素含有前駆体が、プラズマ領域の中に流されることができ、該酸素含有前駆体は、Ｏ２、Ｏ３、Ｎ２Ｏ、ＮＯ、ＮＯ２、等から選択される少なくとも一つの前駆体を含みうる。
【００１６】
本発明の実施形態は、製造における使用に適する、ケイ素‐窒素‐及び炭素含有膜のエッチング速度を達成するために、フッ素（Ｆ）に対する酸素（Ｏ）の高い原子流量比を維持する。本質的に、酸素の存在は、ケイ素‐窒素‐及び炭素含有膜から炭素を除去するのに役立つ。一つの実施形態において、１：１から４：１の間のガス流量比（Ｏ２：ＮＦ３）、又はより一般的には、２：３から８：３の間の原子流量比（Ｏ：Ｆ）が、５０〜１００Å／分又はそれ以上の製造可能なエッチング速度を達成することが、見出された。本発明はまた、異なる実施形態において、０．５：１の若しくは０．５：１を超える若しくは約０．５：１の、１：１を超える又は約１：１の、又は２：１を超える又は約２：１の、Ｏ：Ｆ比率を利用しうる。Ｏ：Ｆ原子流量比は、本発明の実施形態において、１０：１より低い若しくは約１０：１、６：１より低い若しくは約６：１、５：１より低い若しくは約５：１、又は４：１より低い若しくは約４：１でありうる。他の実施形態を作るために、原子流量比の上限は、下限と組み合わされうる。高い方の範囲が、炭素を含有するフッ素含有前駆体のために通常使用される。より一般的な原子流量比、Ｏ：Ｆ、が、各前駆体ガスのガス流量及び１分子当たりの各原子の総数から計算される。一つの前駆体がＯ２であり、別の前駆体がＮＦ３である実施形態において、酸素の各分子は２つの酸素原子を含み、一方、三フッ化窒素の各分子は３つのフッ素原子を含む。例えば１：１を超えるガス流量比を維持するために、質量流量コントローラを用いることは、２：３を超える原子流量比に帰結するであろう。他の実施形態において、前駆体ガスは、酸素とフッ素の両方を含有する少なくとも一つのガスを含む。原子流量比を計算するときに、全ての寄与の原子流量が含まれる。
【００１７】
遠隔プラズマ領域の中に形成されるプラズマ流出物は、その後、基板処理領域の中に流される（作業１３０）。露出された炭窒化ケイ素が、露出された酸化ケイ素より少なくとも２０倍大きい速度で除去されるように、パターン形成された基板は、選択的にエッチングされる（作業１３５）。反応性化学種が基板処理領域から除去され、その後、基板が処理領域から除去される（作業１４５）。酸素（Ｏ２）のプラズマの中への流れ及び結果として生じる酸素含有励起種の基板処理領域の中への流れは、プラズマ流出物の中のフッ素含有励起種が、炭窒化ケイ素を除去することを可能にする。酸素含有励起種の基板処理領域の中への流れは、酸化ケイ素の露出された領域に対しほとんど影響しないので、フッ素含有励起種は、酸化ケイ素領域を実質的にエッチングすることができない。ケイ素‐窒素‐及び炭素含有層の高いエッチング選択性を保証するために、基板処理領域は、エッチング作業の間、プラズマフリーである。
【００１８】
酸素含有前駆体を用いることは、酸化ケイ素のエッチング速度への影響を最小限にして、炭窒化ケイ素のエッチング速度を増加させる。フッ素含有前駆体及び／又は酸素含有前駆体は、Ｈｅ、Ｎ２、Ａｒ、等の、一つ又は複数の比較的に不活性なガスを、更に含みうる。不活性ガスは、プラズマ安定性を改善するために使用されることができる。様々なガスの流量及び流量比が、エッチング速度及びエッチング選択性を制御するために、用いられうる。一つの実施形態において、フッ素含有ガスは、約５ｓｃｃｍから３００ｓｃｃｍの間の流量のＮＦ３、約５ｓｃｃｍから１５００ｓｃｃｍの間の流量のＯ２、約０ｓｃｃｍから３０００ｓｃｃｍの間の流量のＨｅ、及び約０ｓｃｃｍから３０００ｓｃｃｍの間の流量のＡｒを含む。処理チャンバ構成、基板サイズ、エッチングされている特徴の形状寸法及びレイアウト、等を含む幾つかの要因に応じて、他のガス及び／又は流れが用いられうるということを、当業者は認めるであろう。幾つかの水素含有前駆体もまた、他の前駆体と結合し、又はプラズマ領域の中に別々に流されてよいが、濃度は低く保たれるべきである。水素は、プラズマの中でフッ素含有前駆体と相互作用し、酸化物表面上に固体残留副生成物を形成することにより酸化ケイ素を除去する前駆体を、形成しうる。この反応は、露出された酸化ケイ素領域と比較して、露出された炭窒化ケイ素領域の選択性を減少させる。いくつかの実施形態において、いくらかの水素を導入することは有益でありうるけれども、開示される実施形態において、エッチングプロセスの間、水素含有前駆体のプラズマ領域の中への流れは、なくてもよいし又は本質的になくてもよい。本発明の実施形態において、フッ素含有前駆体及びプラズマ流出物は、本質的に水素を欠いてもよい。
【００１９】
本方法はまた、フッ素含有前駆体及び酸素含有前駆体に対し、それらが遠隔プラズマ領域の中にある間に、エネルギーを印加し、プラズマ流出物を生成することを含む。当業者により認められるであろうように、プラズマは、ラジカル及びイオンを含む、いくつかの荷電及び中性種を含みうる。プラズマは、既知の技術（例えば、ＲＦ、容量性結合、誘導性結合、等）を用いて、生成されうる。一つの実施形態において、約１０ワットから２０００ワットの間のソース電力で及び約０．２トルから３０トルの間の圧力で容量性結合プラズマユニットを用いて、エネルギーが印加される。容量性結合プラズマユニットは、処理チャンバのガス反応領域から離れて配置されうる。例えば、容量性結合プラズマユニット及びプラズマ発生領域は、イオンサプレッサによりガス反応領域から隔てられうる。
【００２０】
特許請求の範囲を、完全に正しいかもしれないし又はそうでないかもしれない理論的なメカニズムに結び付けることを望むものではないが、可能なメカニズムについてのいくらかの議論が、有益となりうる。フッ素含有前駆体及び酸素含有前駆体を遠隔プラズマ領域の中に供給することにより、ラジカルフッ素前駆体及びラジカル酸素前駆体が、同時に作られる。ラジカルフッ素フラグメント、フッ素イオン及び原子の集結が作られて、基板処理領域の中へ供給されることを、出願人は想定する。ラジカル酸素種が、基板処理領域に同時に供給されることを、出願人は更に想定する。ラジカル酸素種は、近くの表面領域の中で炭素と反応し、炭窒化ケイ素領域の露出された表面の近くにケイ素リッチな領域を作る。この反応の間に作られうる揮発性種は、二酸化炭素（ＣＯ２）を含んでよく、その後、それは、基板処理領域と流体結合した排気システムを通して、ポンプで吸い出されることができる。炭窒化ケイ素のケイ素リッチな近くの表面領域は、基板処理領域の中で同時に利用可能であるラジカルフッ素前駆体によりエッチングされることができる。酸化ケイ素領域は、ラジカル酸素により本質的に影響を受けない。ラジカルフッ素前駆体は、ケイ素に対して非常に選択的であり、酸化ケイ素を本質的にエッチングされないままとする。結果として、本明細書で概説されるエッチング方法は、ケイ素‐窒素‐及び炭素含有材料に対する選択性を達成する。概して、本明細書で提示されるエッチング方法の選択性は、５０：１より大きい若しくは約５０：１、１００：１より大きい若しくは約１００：１、１５０：１より大きい若しくは約１５０：１又は２５０：１より大きい若しくは約２５０：１の選択性（ケイ素‐窒素‐及び炭素含有材料：酸化ケイ素）を有しうる。選択性、非局所プラズマ、制御されたイオン濃度及び固体副生成物の欠如は、各々、これらのエッチングプロセスを、精緻なケイ素‐窒素‐及び炭素含有材料構造を、ほとんど変形なしに、そして酸化ケイ素をほとんど又は何ら除去しないで、除去又は切り取るのによく適したものにする。これらの選択性はまた、間もなく記載されるであろうケイ素‐窒素‐及び炭素含有材料に対しても、概して当てはまる。
【００２１】
露出された酸化ケイ素領域に加えて又はそれに代えて、本明細書において、エッチング作業の間、パターン形成された基板上に露出された窒化ケイ素の領域があってもよい。エッチング作業の選択性（露出されたケイ素‐窒素‐及び炭素含有領域：露出された窒化ケイ素領域）は、本発明の実施形態において、２：１より大きい若しくは約２：１、３：１より大きい若しくは約３：１又は４：１より大きい若しくは約４：１でありうる。上記で定量化されたように、窒化ケイ素及びケイ素は、より遅くエッチングされる一方で、炭化ケイ素及び炭窒化ケイ素は、本明細書に開示されるエッチングプロセスを用いて、より類似した速度でエッチングされうる。
【００２２】
基板の温度は、一般に、約−３０℃から約１５０℃の間でありうる。この範囲内のより低い方の温度について、エッチング速度は、より高いことが見出された。実施形態において、本明細書に記載されるエッチングの間の基板の温度は、約０℃若しくはそれ以上、約５℃若しくはそれ以上、又は約１０℃若しくはそれ以上でありうる。基板温度は、異なる実施形態において、５０℃未満若しくは約５０℃、３０℃未満若しくは約３０℃、２０℃未満若しくは約２０℃、１５℃未満若しくは約１５℃、又は１０℃未満若しくは約１０℃でありうる。データは、処理圧力の関数としてエッチング速度の増加を、更に示す。基板処理領域内の圧力は、５０トル未満若しくは約５０トル、３０トル未満若しくは約３０トル、２０トル未満若しくは約２０トル、１０トル未満若しくは約１０トル、又は５トル未満若しくは約５トルである。圧力は、本発明の実施形態において、０．１トルより高い若しくは約０、１トル、０．２トルより高い若しくは約０、２トル、０．５トルより高い若しくは０．５トル、又は１トルより高い若しくは約１トルでありうる。温度又は圧力についての任意の上限が、下限と結び付き、追加の実施形態を形成しうる。概して、本明細書に記載されるプロセスは、ケイ素及び炭素（炭化ケイ素だけではない）を含有する膜をエッチングするために使用されうる。遠隔プラズマエッチングプロセスは、約３０％又はそれより多いケイ素の原子濃度を含むケイ素‐窒素‐及び炭素含有材料を除去しうる。ケイ素‐窒素‐及び炭素含有材料中の炭素の原子濃度は、本発明の実施形態において、１０％より大きい若しくは約１０％、１５％より大きい若しくは約１５％、又は２０％より大きい若しくは約２０％でありうる。同様に、ケイ素‐窒素‐及び炭素含有材料中の窒素の原子濃度は、本発明の実施形態において、１０％より大きい若しくは約１０％、１５％より大きい若しくは約１５％、又は２０％より大きい若しくは約２０％でありうる。ケイ素‐窒素‐及び炭素含有材料はまた、不純物及びドーパントを除いて、ケイ素、窒素及び炭素のみで構成されうる。もちろん、ケイ素‐窒素‐及び炭素含有材料は、本発明の実施形態において、炭窒化ケイ素でありうる。
【００２３】
追加のプロセスパラメータが、例示的な処理チャンバ及びシステムを記載する過程で開示される。
【００２４】
例示的な処理システム
本発明の実施形態を実施しうる処理チャンバは、Ｓａｎｔａ  Ｃｌａｒａ、Ｃａｌｉｆ．のＡｐｐｌｉｅｄ  Ｍａｔｅｒｉａｌｓ，Ｉｎｃ．から入手可能な、ＣＥＮＴＵＲＡ（登録商標）及びＰＲＯＤＵＣＥＲ（登録商標）システムなどの、処理プラットフォームの中に含まれうる。本発明の例示的な方法とともに用いることができる基板処理チャンバの例は、全ての目的のためにその内容全体が参照により本明細書に組み込まれる、Ｌｕｂｏｍｉｒｓｋｙ他の、２００６年５月３０日に出願された、「ＰＲＯＣＥＳＳ  ＣＨＡＭＢＥＲ  ＦＯＲ  ＤＩＥＬＥＣＴＲＩＣ  ＧＡＰＦＩＬＬ」なる名称の、同時譲渡された米国特許仮出願第６０／８０３，４９９号の中に示され、記載されたチャンバを含みうる。追加の代表的なシステムは、これもまた全ての目的のために参照により本明細書に組み込まれる、米国特許第６，３８７，２０７号及び第６，８３０，６２４号に示され、記載されたシステムを含みうる。
【００２５】
図２Ａは、開示される実施形態による基板処理チャンバ１００１である。遠隔プラズマシステム１０１０は、その後にガス入り口アセンブリ１０１１を通過する、フッ素含有前駆体を処理しうる。二つの別個のガス供給チャネルが、ガス入り口アセンブリ１０１１の中に見える。第一のチャネル１０１２が、遠隔プラズマシステム１０１０（ＲＰＳ）を通過するガスを運び、一方、第二のチャネル１０１３は、遠隔プラズマシステム１０１０を迂回する。実施形態において、いずれのチャネルが、フッ素含有前駆体のために用いられてもよい。他方、第一のチャネル１０１２が、プロセスガスのために使用されてもよいし、第二のチャネル１０１３が、処理ガスのために使用されてもよい。リッド（又は導電性頂上部）１０２１及び貫通孔のあるパーティション１０５３が、その間にある絶縁リング１０２４とともに示され、このリングは、ＡＣ電位が、貫通孔のあるパーティション１０５３に対してリッド１０２１に印加されることを可能にする。ＡＣ電位が、チャンバプラズマ領域１０２０の中でプラズマを発生させる。プロセスガスは、第一のチャネル１０１２を通って、チャンバプラズマ領域１０２０の中へ進み、チャンバプラズマ領域１０２０の中のプラズマのみによって、又は遠隔プラズマシステム１０１０と組み合わされて、励起されうる。もしプロセスガス（フッ素含有前駆体）が、第二のチャネル１０１３を通って流れるならば、その場合、チャンバプラズマ領域１０２０のみが、励起のために使用される。チャンバプラズマ領域１０２０及び／又は遠隔プラズマシステム１０１０の結合は、本明細書中で、遠隔プラズマシステムと呼ばれうる。貫通孔のあるパーティション（シャワーヘッドとも呼ばれる）１０５３は、チャンバプラズマ領域１０２０を、シャワーヘッド１０５３の下の基板処理領域１０７０から分離する。シャワーヘッド１０５３は、チャンバプラズマ領域１０２０の中にあるプラズマが、基板処理領域１０７０の中のガスを直接に励起することを回避することを可能にするが、一方で、励起された種が、チャンバプラズマ領域１０２０から基板処理領域１０７０の中へ進むことを可能にする。
【００２６】
シャワーヘッド１０５３が、チャンバプラズマ領域１０２０と基板処理領域１０７０の間に配置され、そして、遠隔プラズマシステム１０１０及び／又はチャンバプラズマ領域１０２０の内部で作られるプラズマ流出物（前駆体の励起された誘導体又は他のガス）が、プレートの厚さを横切る複数の貫通孔１０５６を通過することを可能にする。シャワーヘッド１０５３はまた、蒸気又はガスの形の前駆体で充填されることができ、小さい孔１０５５を通って基板処理領域１０７０の中へ進むが、直接にチャンバプラズマ領域１０２０の中へ進まない、一つ又は複数の中空の容積１０５１を持つ。中空の容積１０５１はまた、特定のプロセスを達成するためにプラズマによる励起を必要としない前駆体のために使用されうる。シャワーヘッド１０５３は、この開示される実施形態において、貫通孔１０５６の最小直径１０５０の長さより厚い。チャンバプラズマ領域１０２０から基板処理領域１０７０へ通る励起された種のかなり大きい濃度を維持するために、貫通孔の最小直径１０５０の長さ２２６は、シャワーヘッド１０５３を貫いて途中まで貫通孔１０５６のより大きな直径部分を形成することにより、制限されうる。貫通孔１０５６の最小直径１０５０の長さは、開示される実施形態において、貫通孔１０５６の最小直径と同じ桁又はそれ未満でありうる。
【００２７】
シャワーヘッド１０５３は、図２Ａに示されるように、イオンサプレッサの目的に役立つように、構成されうる。代替的には、基板処理領域１０７０の中に進むイオン濃度を抑制する別の処理チャンバ要素が、含まれうる（図示されていない）。リッド１０２１及びシャワーヘッド１０５３が、異なる電圧を受けるように、リッド１０２１及びシャワーヘッド１０５３は、それぞれ、第一の電極及び第二の電極として機能しうる。これらの構成において、電力（例えば、ＲＦ電力）が、リッド１０２１、シャワーヘッド１０５３又は両方に印加されうる。例えば、シャワーヘッド１０５３（イオンサプレッサとして働く）が接地される一方で、電力がリッド１０２１に印加されうる。基板処理システムは、リッド及び／又はシャワーヘッド１０５３に電力を供給するＲＦジェネレータを含みうる。リッド１０２１に印加される電圧は、チャンバプラズマ領域１０２０の中のプラズマの均一な分布を促進しうる（すなわち、局所プラズマを減少させうる）。チャンバプラズマ領域１０２０の中のプラズマの形成を可能にするために、絶縁リング１０２４が、リッド１０２１をシャワーヘッド１０５３から電気的に絶縁しうる。絶縁リング１０２４は、セラミックから作られうるし、スパークを回避するために、高い破壊電圧を持ちうる。上述した容量性結合プラズマ構成要素の近くの、基板処理チャンバ１００１の部分は、プラズマに曝露される表面を、循環する冷却剤（例えば、水）で冷却するための、一つ又は複数の冷却流体チャネルを含む冷却ユニット（示されていない）を更に含みうる。
【００２８】
示された実施形態において、シャワーヘッド１０５３は、酸素、フッ素及び／若しくは窒素を含有するプロセスガス並びに／又はチャンバプラズマ領域１０２０の中でのプラズマによる励起による、そのようなプロセスガスのプラズマ流出物を（貫通孔１０５６を通じて）分配しうる。実施形態において、遠隔プラズマシステム１０１０の中へ及び／又はチャンバプラズマ領域１０２０の中へ導入されるプロセスガスは、フッ素を含有しうる（例えば、Ｆ２、ＮＦ３又はＸｅＦ２）。プロセスガスはまた、ヘリウム、アルゴン、窒素（Ｎ２）等などのキャリアガスを含みうる。プラズマ流出物は、プロセスガスのイオン化された又は中性の誘導体を含んでよく、導入されるプロセスガスの原子成分を指すラジカルフッ素前駆体とも、本明細書で呼ばれうる。
【００２９】
貫通孔１０５６は、チャンバプラズマ領域１０２０からのイオン帯電種の移動を抑制するが、他方、非帯電の中性又はラジカル種がシャワーヘッド１０５３を通って基板処理領域１０７０の中へと進むことを可能にするように、構成される。これらの非帯電種は、貫通孔１０５６によって反応性の低いキャリアガスとともに輸送される反応性の高い種を含みうる。上述のように、貫通孔１０５６によるイオン種の移動は、減少されうるし、場合によっては、完全に抑制されうる。シャワーヘッド１０５３を通過するイオン種の量を制御することは、下にあるウェハ基板と接触させられる混合ガスに対する制御を増大させ、これは次に、混合ガスの堆積及び／又はエッチング特性の制御を増大させる。例えば、混合ガスのイオン濃度の調整は、それのエッチング選択性（例えば、ＳｉＣｘ：ＳｉＯｘエッチング比）を著しく変更することができる。
【００３０】
実施形態において、貫通孔１０５６の数は、約６０から約２０００の間でありうる。貫通孔１０５６は、様々な形を持ちうるが、最も容易に、円形に作られる。貫通孔１０５６の最小直径１０５０は、開示される実施形態において、約０．５ｍｍから約２０ｍｍの間、又は約１ｍｍから約６ｍｍの間でありうる。貫通孔の断面形状を選択するに際しても自由裁量があり、それは、円錐形、円柱形、又はその二つの形状の組合せに作られうる。基板処理領域１０７０の中に励起されていない前駆体を導入するために用いられる小さい孔１０５５の数は、異なる実施形態において、約１００から約５０００の間、又は約５００から約２０００の間でありうる。小さい孔１０５５の直径は、約０．１ｍｍから約２ｍｍの間でありうる。
【００３１】
貫通孔１０５６は、プラズマ活性ガス（すなわち、イオン、ラジカル及び／又は中性種）のシャワーヘッド１０５３の通過を制御するように、構成されうる。例えば、孔のアスペクト比（すなわち、孔の長さに対する直径）及び／又は孔の形状寸法は、シャワーヘッド１０５３を通る活性ガスの中のイオン帯電種の流量が減少するように、制御されうる。シャワーヘッド１０５３の中の貫通孔１０５６は、チャンバプラズマ領域１０２０に面するテーパ部、及び基板処理領域１０７０に面する円柱部を含みうる。円柱部は、基板処理領域１０７０の中へ進むイオン種の流量を制御するために、比例形成及び寸法形成されうる。調整可能な電気的バイアスもまた、シャワーヘッド１０５３を通るイオン種の流量を制御する追加手段として、シャワーヘッド１０５３に印加されうる。
【００３２】
代替的に、貫通孔１０５６は、シャワーヘッド１０５３の上面に向かって小さい内径（ＩＤ）を持ち、底面に向かって大きいＩＤを持ちうる。加えて、貫通孔１０５６の底部エッジは、プラズマ流出物がシャワーヘッドを出て行くときに、基板処理領域１０７０の中にプラズマ流出物を均等に分布させるのを助け、それによりプラズマ流出物及び前駆体ガスの均等な分布を促進するように、面取りされうる。小さいＩＤは、貫通孔１０５６に沿って様々な場所に置かれ、シャワーヘッド１０５３が基板処理領域１０７０の中のイオン密度を減少させることを、なお可能にしうる。イオン密度の減少は、基板処理領域１０７０の中に入る前の壁との衝突の数の増加に起因する。衝突の各々が、壁からの電子の獲得又は喪失によりイオンが中性化される確率を増加させる。概して、貫通孔１０５６の小さいＩＤは、約０．２ｍｍから約２０ｍｍの間でありうる。他の実施形態において、小さいＩＤは、約１ｍｍから６ｍｍの間、又は約０．２ｍｍから約５ｍｍの間でありうる。更に、貫通孔１０５６のアスペクト比（すなわち、孔の長さに対する小さいＩＤ）は、およそ１から２０でありうる。貫通孔の小さいＩＤは、貫通孔の長さに沿って見出される最小のＩＤでありうる。貫通孔１０５６の断面形状は、概して、円柱、円錐、又はそれの任意の組合せでありうる。
【００３３】
図２Ｂは、開示される実施形態による、処理チャンバとともに使用するためのシャワーヘッド１０５３の底面図である。シャワーヘッド１０５３は、図２Ａに示されるシャワーヘッドに対応する。シャワーヘッド１０５３の底部に、大きい内径（ＩＤ）を有し、上部に小さいＩＤを有する貫通孔１０５６が、描かれている。小さい孔１０５５が、シャワーヘッドの表面上にわたって、貫通孔１０５６の間でさえ、実質的に均等に分布され、本明細書に記載される他の実施形態よりもより均等な混合を提供するのに役立つ。
【００３４】
フッ素含有プラズマ流出物及び酸素含有プラズマ流出物が、シャワーヘッド１０５３の中の貫通孔１０５６を通って到達するとき、例示的なパターン形成された基板が、基板処理領域１０７０の内部のペデスタル（示されていない）によって支持されうる。基板処理領域１０７０は、硬化などの他の処理のためにプラズマを維持するように装備されうるけれども、本発明の実施形態において、パターン形成された基板のエッチングの間、プラズマは存在しない。
【００３５】
プラズマは、シャワーヘッド１０５３の上のチャンバプラズマ領域１０２０の中で、又はシャワーヘッド１０５３の下の基板処理領域１０７０の中で、発生されうる。フッ素含有前駆体の流入からラジカルフッ素前駆体を作るために、プラズマが、チャンバプラズマ領域１０２０の中に存在する。堆積の間にチャンバプラズマ領域の中にプラズマを発生させるために、通常は高周波（ＲＦ）域内にあるＡＣ電圧が、処理チャンバの導電性頂上部（リッド１０２１）とシャワーヘッド１０５３の間に印加される。ＲＦ電源は、１３．５６ＭＨｚの高いＲＦ周波数を発生させるが、単独で又は１３．５６ＭＨｚ周波数と組合わせて、他の周波数をも発生させうる。
【００３６】
基板処理領域１０７０の中の底部プラズマが、膜を硬化させるため又は基板処理領域１０７０を縁取る内部表面を洗浄するために生成されるとき、上部プラズマは、低電力又は電力なしにしておかれうる。シャワーヘッド１０５３とペデスタル又はチャンバの底部の間にＡＣ電圧を印加することにより、基板処理領域１０７０の中のプラズマが、生成される。洗浄ガスが、プラズマが存在している間、基板処理領域１０７０の中に導入されうる。
【００３７】
ペデスタルは、それを通って熱交換流体が基板の温度を制御するために流れる、熱交換チャネルを持ちうる。この構成は、基板温度が、比較的低い温度（室温から約１２０℃まで）を維持するように冷却又は加熱されることを可能にする。熱交換流体は、エチレングリコール及び水を含みうる。ペデスタルのウェハ支持体プラター（好ましくは、アルミニウム、セラミック、又はその組合せ）もまた、平行な同心円の形に２回転するように構成される埋め込まれた単一ループの埋め込まれたヒータ要素を用いて、比較的高い温度（約１２０℃から約１１００℃まで）を達成するために、抵抗加熱されうる。ヒータ要素の内側部分が、より小さい半径を持つ同心円の軌道上を走る一方で、ヒータ要素の外側部分は、支持体プラターの周囲に隣接して走りうる。ヒータ要素への配線は、ペデスタルのステムを通る。
【００３８】
基板処理システムは、システムコントローラによって制御される。代表的な実施形態において、システムコントローラは、ハードディスクドライブ、フロッピーディスクドライブ及びプロセッサを含む。プロセッサは、シングルボードコンピュータ（ＳＢＣ）、アナログ及びデジタル入力／出力ボード、インターフェースボード及びステッパモータコントローラボードを含む。ＣＶＤシステムの種々の部品は、ボード、カードケージ、及びコネクタの寸法及び型を定義するＶｅｒｓａ  Ｍｏｄｕｌａｒ  Ｅｕｒｏｐｅａｎ  （ＶＭＥ）規格に従う。ＶＭＥ規格はまた、バス構造を、１６ビットデータバス及び２４ビットアドレスバスを持つと定義する。
【００３９】
システムコントローラは、エッチングチャンバの活動の全てを制御する。システムコントローラは、コンピュータ可読媒体の中に格納されるコンピュータプログラムである、システム制御ソフトウェアを実行する。好ましくは、媒体は、ハードディスクドライブであるが、媒体は、他の種類の記憶装置であってもよい。コンピュータプログラムは、特定のプロセスの、タイミング、ガスの混合、チャンバ圧力、チャンバ温度、ＲＦ電力レベル、サセプタ位置、及び他のパラメータを指示する命令のセットを含む。例えば、フロッピーディスク又は他の適当なドライバを含む、他の記憶装置上に格納された他のコンピュータプログラムが、システムコントローラに指示するために用いられてもよい。
【００４０】
基板上に膜スタックを堆積させるためのプロセス又はチャンバを洗浄するためのプロセスが、システムコントローラにより実行されるコンピュータプログラム製品を用いて実行されうる。コンピュータプログラムコードは、任意の伝統的なコンピュータ可読プログラミング言語、例えば、６８０００アセンブリ言語、Ｃ、Ｃ＋＋、Ｐａｓｃａｌ、Ｆｏｒｔｒａｎ、又はその他で書くことができる。適当なプログラムコードが、通常のテキストエディタを用いて、単一のファイル又は複数のファイルの中に入れられ、そして、コンピュータのメモリシステムなどの、コンピュータ使用可能媒体の中に格納又は取り入れられる。入れられたコードテキストが、高級言語である場合、コードはコンパイルされ、結果として生じるコンパイラコードが、その後、プリコンパイルされたＭｉｃｒｏｓｏｆｔ  Ｗｉｎｄｏｗｓ（登録商標）ライブラリルーチンのオブジェクトコードとリンクされる。リンクされ、コンパイルされたオブジェクトコードを実行するために、システムのユーザは、オブジェクトコードを呼び出し、コンピュータシステムが、コードをメモリの中にロードするようにさせる。ＣＰＵは、それから、コードを読み、実行し、プログラムの中に同定されたタスクを実行する。
【００４１】
ユーザとコントローラとの間のインターフェースは、フラットパネルタッチセンスモニタを含みうる。好適な実施形態において、二つのモニタが用いられ、一つはオペレータのためにクリーンルームの壁の中に据え付けられ、もう一つはサービス技術者のために壁の後ろに据え付けられる。二つのモニタが、同じ情報を同時に表示してもよく、その場合、一度に一つだけが、入力を受け取る。特定のスクリーン又は機能を選択するために、オペレータは、タッチセンスモニタの指定された領域をタッチする。タッチされた領域は、ハイライト表示された色を変化させ、又は新しいメニュー若しくはスクリーンが表示され、オペレータとタッチセンスモニタの間のコミュニケーションを確認する。キーボード、マウス、又は他のポインティング若しくはコミュニケーション装置などの他の装置が、ユーザがシステムコントローラと通信することを可能にするために、タッチセンスモニタの代わりに又はそれに加えて使用されうる。
【００４２】
チャンバプラズマ領域又は遠隔プラズマシステムの中の領域は、遠隔プラズマ領域と呼ばれうる。実施形態において、ラジカル前駆体（例えば、ラジカルフッ素前駆体及びラジカル酸素前駆体）が、遠隔プラズマ領域の中に形成され、基板処理領域の中に進み、そこで、その結合は、ケイ素‐窒素‐及び炭素含有材料を優先的にエッチングする。ラジカルフッ素前駆体及びラジカル酸素前駆体が、基板処理領域の中で更に励起されないことを保証するため、実施形態において、プラズマ出力は、遠隔プラズマ領域に対してのみ、本質的に印加されうる。
【００４３】
チャンバプラズマ領域を用いる実施形態において、励起されたプラズマ流出物が、堆積領域から仕切られた基板処理領域のセクションの中で生成される。本明細書中で基板処理領域としても知られる堆積領域は、パターン形成された基板（例えば、半導体ウェハ）をエッチングするために、プラズマ流出物が、混合し反応するところである。励起されたプラズマ流出物はまた、不活性ガス（例示的な場合において、アルゴン）により、伴われうる。基板処理領域は、パターン形成された基板のエッチングの間、「プラズマフリー」と、本明細書中で記載されうる。「プラズマフリー」は、領域にプラズマがないということを、必ずしも意味しない。プラズマ領域の中で作られる比較的低い濃度のイオン化種及び自由電子が、貫通孔１０５６の形及び大きさのため、パーティション（シャワーヘッド／イオンサプレッサ）の中の孔（開孔）を通って進む。いくつかの実施形態において、偏在する意図されない放射の回避できない源を除いて、基板処理領域の中に、いかなる濃度のイオン化種及び自由電子も存在しない。チャンバプラズマ領域の中のプラズマの境界は、定義することが難しく、シャワーヘッドの中の開孔を通って基板処理領域に侵入しうる。誘導結合プラズマの場合、基板処理領域の中で直接に、少量のイオン化が行われうる。更に、低強度のプラズマが、形成している膜の望ましい特徴を除去することなく、基板処理領域の中で作られうる。励起されたプラズマ流出物の生成の間、チャンバプラズマ領域（又は、その点において、遠隔プラズマ領域）よりもはるかに低い強度のイオン密度を持つプラズマに対する全ての原因が、本明細書で用いられる「プラズマフリー」の範囲から逸脱しない。
【００４４】
三フッ化窒素（又は他のフッ素含有前駆体）が、異なる実施形態において、約２５ｓｃｃｍから約２００ｓｃｃｍの間、約５０ｓｃｃｍから約１５０ｓｃｃｍの間、又は約７５ｓｃｃｍから約１２５ｓｃｃｍの間の速度で、チャンバプラズマ領域１０２０の中に流されうる。酸素（Ｏ２）が、異なる実施形態において、約２５ｓｃｃｍから約２００ｓｃｃｍの間、約５０ｓｃｃｍから約１５０ｓｃｃｍの間、又は約７５ｓｃｃｍから約１２５ｓｃｃｍの間の速度で、チャンバプラズマ領域１０２０の中に流されうる。
【００４５】
チャンバの中へのフッ素含有前駆体及び酸素含有前駆体の結合された流量が、体積で混合ガス全部の０．０５％から約２０％を占めうる。残りはキャリアガスである。実施形態において、フッ素含有前駆体及び酸素含有前駆体が、遠隔プラズマ領域の中に流されるが、プラズマ流出物は、同じ体積測定の流量比を持つ。フッ素含有前駆体の場合、遠隔プラズマ領域の中の圧力を安定化させるために、パージ又はキャリアガスが、フッ素含有ガスの前に、遠隔プラズマ領域の中に最初に入れられうる。
【００４６】
プラズマ出力は、種々の周波数又は複数の周波数の組合せでありうる。例示的な処理システムにおいて、プラズマは、リッド１０２１とシャワーヘッド１０５３の間に供給されるＲＦ電力により供給される。ＲＦ電力は、異なる実施形態において、約１０ワットから約２０００ワットの間、約２０ワットから約１５００ワットの間、又は約５０ワットから約５００ワットの間でありうる。例示的な処理システムの中で印加されるＲＦ周波数は、異なる実施形態において、約２００ｋＨｚより低い低ＲＦ周波数、約１０ＭＨｚと約１５ＭＨｚの間の高ＲＦ周波数、又は１ＧＨｚより大きい若しくは約１ＧＨｚのマイクロ波周波数でありうる。
【００４７】
基板処理領域１０７０の中へのキャリアガス及びプラズマ流出物の流入の間、基板処理領域１０７０は、種々の圧力に維持されることができる。基板処理領域内の圧力は、５０トル未満若しくは約５０トル、３０トル未満若しくは約３０トル、２０トル未満若しくは約２０トル、１０トル未満若しくは約１０トル、又は５トル未満若しくは約５トルである。圧力は、本発明の実施形態において、０．１トルより高い若しくは約０、１トル、０．２トルより高い若しくは約０、２トル、０．５トルより高い若しくは０．５トル、又は１トルより高い若しくは約１トルでありうる。本発明の更なる実施形態に到達するために、圧力の下限は、圧力の上限と組み合わされうる。
【００４８】
一つ又は複数の実施形態において、基板処理チャンバ１００１は、Ｓａｎｔａ  Ｃｌａｒａ、Ｃａｌｉｆ．に所在するＡｐｐｌｉｅｄ  Ｍａｔｅｒｉａｌｓ，Ｉｎｃ．から入手可能な、Ｐｒｏｄｕｃｅｒ（商標）ＧＴ、Ｃｅｎｔｕｒａ（商標）ＡＰ及びＥｎｄｕｒａ（商標）プラットフォームを含む、種々のマルチ処理プラットフォームの中に統合されることができる。そのような処理プラットフォームは、真空を破壊することなく、幾つかの処理作業を行なうことができる。本発明の実施形態を実行しうる処理チャンバは、数ある種類のチャンバの中で、誘電体エッチングチャンバ又は種々の化学気相堆積チャンバを含みうる。
【００４９】
堆積システムの実施形態は、集積回路チップを生産するためのより大きな製造システムの中に組込まれうる。図３は、開示される実施形態による、堆積、エッチング、焼成及び硬化チャンバの一つのそのようなシステム１１０１を示す。図において、１対のＦＯＵＰ（前方開口型統一ポッド）１１０２が、基板（例えば、３００ｍｍ直径ウェハ）を供給し、基板は、ロボットアーム１１０４によって受け取られ、低圧ホールドエリア１１０６の中に置かれ、ウェハ処理チャンバ１１０８ａ‐ｆのうちの一つの中に置かれる。第二のロボットアーム１１１０が、低圧ホールドエリア１１０６からウェハ処理チャンバ１１０８ａ‐ｆへ、及びその逆方向に、基板ウェハを輸送するために用いられうる。各ウェハ処理チャンバ１１０８ａ‐ｆが、周期的層堆積（ＣＬＤ）、原子層堆積（ＡＬＤ）、化学気相堆積（ＣＶＤ）、物理気相堆積（ＰＶＤ）、エッチング、前洗浄、ガス抜き、配向、及び他の基板処理に加えて、本明細書に記載されるドライエッチング処理を含む、幾つかの基板処理作業を行うように、装備されることができる。
【００５０】
ウェハ処理チャンバ１１０８ａ‐ｆは、基板ウェハ上で流動可能な誘電体膜を堆積し、アニールし、硬化し、及び／又はエッチングするための一つ又は複数のシステム構成要素を含みうる。一つの構成において、２対の処理チャンバ（例えば、１１０８ｃ‐ｄ及び１１０８ｅ‐ｆ）が、誘電体材料を基板上に堆積するために使用されうるし、そして、第三の対の処理チャンバ（例えば、１１０８ａ‐ｂ）が、堆積された誘電体をエッチングするために使用されうる。別の構成において、３対全てのチャンバ（例えば、１１０８ａ‐ｆ）が、基板上の誘電体膜をエッチングするように構成されうる。記載されたプロセスの任意の一つ又は複数が、種々の実施形態に示される製造システムから分離されたチャンバ（複数可）上で実行されうる。
【００５１】
システムコントローラ１１５７が、モータ、バルブ、流量コントローラ、電源、及び本明細書に記載されるプロセスレシピを実行するために必要とされる他の機能を制御するために使用される。ガスハンドリングシステム１１５５もまた、ウェハ処理チャンバ１１０８ａ‐ｆのうちの一つ又は全てにガスを導入するために、システムコントローラ１１５７により制御されうる。システムコントローラ１１５７は、ガスハンドリングシステム１１５５の中の及び／又はウェハ処理チャンバ１１０８ａ‐ｆの中の移動可能な機械的アセンブリの位置を決定し調整するために、光センサからのフィードバックに依存しうる。機械的アセンブリは、システムコントローラ１１５７の制御の下でモータにより移動されるロボット、スロットルバルブ及びサセプタを含みうる。
【００５２】
代表的な実施形態において、システムコントローラ１１５７は、ハードディスクドライブ（メモリ）、ＵＳＢポート、フロッピーディスクドライブ及びプロセッサを含む。システムコントローラ１１５７は、アナログ及びデジタル入力／出力ボード、インターフェースボード及びステッパモータコントローラボードを含む。基板処理チャンバ１００１を含むマルチチャンバ処理システム１１０１の様々な部分が、システムコントローラ１１５７により制御される。システムコントローラは、ハードディスク、フロッピーディスク又はフラッシュメモリサムドライブなどのコンピュータ可読媒体上に格納されたコンピュータプログラムの形のシステム制御ソフトウェアを実行する。他の種類の記憶装置が使用されることもできる。コンピュータプログラムは、特定のプロセスの、タイミング、ガスの混合、チャンバ圧力、チャンバ温度、ＲＦ電力レベル、サセプタ位置、及び他のパラメータを指示する命令のセットを含む。
【００５３】
基板上で膜をエッチングする、堆積させる若しくは他の方法で処理するためのプロセス、又はチャンバを洗浄するためのプロセスが、コントローラにより実行されるコンピュータプログラム製品を用いて実行されうる。コンピュータプログラムコードは、任意の伝統的なコンピュータ可読プログラミング言語、例えば、６８０００アセンブリ言語、Ｃ、Ｃ＋＋、Ｐａｓｃａｌ，  Ｆｏｒｔｒａｎ、又はその他で書くことができる。適当なプログラムコードが、通常のテキストエディタを用いて、単一のファイル又は複数のファイルの中に入れられ、そして、コンピュータのメモリシステムなどの、コンピュータ使用可能媒体の中に格納又は取り入れられる。入れられたコードテキストが、高級言語である場合、コードはコンパイルされ、結果として生じるコンパイラコードが、その後、プリコンパイルされたＭｉｃｒｏｓｏｆｔ  Ｗｉｎｄｏｗｓ（登録商標）ライブラリルーチンのオブジェクトコードとリンクされる。リンクされ、コンパイルされたオブジェクトコードを実行するために、システムのユーザは、オブジェクトコードを呼び出し、コンピュータシステムが、コードをメモリの中にロードするようにさせる。ＣＰＵは、それから、コードを読み、実行し、プログラムの中に同定されたタスクを行なう。
【００５４】
ユーザとコントローラの間のインターフェースは、タッチセンスモニタによってもよく、マウス及びキーボードをも含みうる。一つの実施形態において、二つのモニタが用いられ、一つはオペレータのためにクリーンルームの壁の中に据え付けられ、もう一つはサービス技術者のために壁の後ろに据え付けられる。二つのモニタが、同じ情報を同時に表示してもよく、その場合、一度に一つだけが、入力を受け取るように構成される。特定のスクリーン又は機能を選択するために、オペレータは、表示スクリーン上の指定された領域を、指又はマウスでタッチする。タッチされた領域は、ハイライト表示された色を変化させ、又は新しいメニュー若しくはスクリーンが表示され、オペレータの選択を確認する。
【００５５】
本明細書で使用されるとき、「基板」は、その上に形成される層を有する又は有しない支持体基板でありうる。パターン形成された基板は、種々のドーピング濃度及びプロファイルの絶縁体又は半導体であってよく、例えば、集積回路の製造で使用される種類の半導体基板でありうる。パターン形成された基板の露出された「酸化ケイ素」は、主にＳｉＯ２であるが、窒素、水素、炭素などの他の元素成分の濃度を含んでよい。幾つかの実施形態において、本明細書に開示される方法を用いてエッチングされる酸化ケイ素膜は、本質的にケイ素及び酸素からなる。「前駆体」という用語は、材料を表面から除去するか又は材料を表面上に堆積させるための反応に関与する任意のプロセスガスを指すために用いられる。「プラズマ流出物」は、チャンバプラズマ領域から出て、基板処理領域に入るガスを言う。プラズマ流出物は、ガス分子の少なくとも一部が、振動励起状態、解離状態及び／又はイオン化状態である「励起状態」にある。「ラジカル前駆体」は、材料を表面から除去するか又は材料を表面上に堆積させるための反応に関与するプラズマ流出物（プラズマを終了しつつある励起状態にあるガス）を記述するために用いられる。「ラジカル酸素前駆体」は、酸素を含有するが、他の元素成分を含有しうるラジカル前駆体である。「ラジカルフッ素前駆体」は、フッ素を含有するが、他の元素成分を含有しうるラジカル前駆体である。「ラジカル酸素前駆体」及び「ラジカルフッ素前駆体」は、それぞれ、「酸素含有プラズマ流出物」及び「フッ素含有プラズマ流出物」と同等である。「不活性ガス」という語句は、膜をエッチングするとき又は膜の中に組み入れられるときに、化学結合を形成しない任意のガスを指す。代表的な不活性ガスは、希ガスを含むが、（典型的には）痕跡量が膜の中に捕えられるときに、いかなる化学結合も形成されない限り、他のガスを含んでよい。
【００５６】
「間隙」及び「トレンチ」という用語は、エッチングされる形状寸法が大きな水平アスペクト比を持つということを含意せず、終始用いられる。表面上から見ると、トレンチは、円形、長円形、多角形、長方形、又は種々の他の形に見えうる。トレンチは、材料の島の周囲の堀の形でありうる。「ビア」という用語は、垂直の電気的接続を形成するために、金属で充填されていてもよいし又はされていなくてもよい低アスペクト比トレンチ（上から見て）を指すために、用いられる。本明細書で使用されるとき、共形エッチングプロセスとは、表面と同じ形状での、表面上の材料の概して均一な除去を指し、すなわち、エッチングされた層の表面とエッチング前の表面とが概して平行である。当業者は、エッチングされるインターフェースが１００％共形ということはありそうにないということを認めるであろうから、「概して」という用語は、受入可能な許容範囲を見込む。
【００５７】
幾つかの実施形態を開示してきたが、様々な修正、代替的な構成、及び同等物が、開示される実施形態の精神から逸脱することなく、用いられうるということが、当業者により認められるであろう。加えて、本発明を不必要に不明瞭にすることを回避するために、幾つかの既知のプロセス及び要素が、記載されなかった。従って、上記記載は、本発明の範囲を限定するとみなされるべきではない。
【００５８】
数値の範囲が与えられる場合、その範囲の上限と下限の間に入る各数値もまた、明らかに文脈が異なって要求しない限り、下限の単位の１０分の１まで、明確に開示されるということが、理解される。述べられた範囲の中の任意の述べられた数値又は間に入っている数値と、その述べられた範囲の中の任意の他の述べられた数値又は間に入っている数値との間の、小さい範囲の各々が、包含される。これらの小さい範囲の上限及び下限は、独立に、その範囲の中に含まれてもよいし、又は除外されてもよく、そして、上限及び下限のいずれか又は両方が小さい範囲に含まれる、又はいずれも含まれないような範囲の各々もまた、述べられた範囲の中の明確に除外される上限又は下限を前提として、本発明の中に包含される。所定の範囲が、上限及び下限の一つ又は両方を含む場合、それら含まれる上限及び下限のいずれか又は両方を除外する範囲もまた含まれる。
【００５９】
本明細書及び添付の特許請求の範囲において用いられる場合、単数形「一つの（ａ）」、「一つの（ａｎ）」、及び「その（ｔｈｅ）」は、明らかに文脈が異なった要求をしていない限り、複数の参照対象を含む。したがって、例えば、「一つのプロセス（ａ  ｐｒｏｃｅｓｓ）」への言及は、複数のそのようなプロセスを含み、「その誘電体材料（ｔｈｅ  ｄｉｅｌｅｃｔｒｉｃ  ｍａｔｅｒｉａｌ）」への言及は、一つ又は複数の誘電体材料及び当業者に既知のその同等物への言及を含む、等々である。
【００６０】
また、「含む（ｃｏｍｐｒｉｓｅ）」、「含んでいる（ｃｏｍｐｒｉｓｉｎｇ）」、「含む（ｉｎｃｌｕｄｅ）」、「含んでいる（ｉｎｃｌｕｄｉｎｇ）」及び「含む（ｉｎｃｌｕｄｅｓ）」という言葉は、本明細書及び以下の特許請求の範囲において用いられる場合、述べられた特徴、整数、構成要素又はステップの存在を明示するように意図されるが、一つ又は複数の他の特徴、整数、構成要素、ステップ、行為又はグループの存在又は追加を排除しない。
【図１】
0006272873.tif 000002
【図２Ａ】
0006272873.tif 000003
【図２Ｂ】
0006272873.tif 000004
【図３】
0006272873.tif 000005